(57)【要約】【課題】被験者に苦痛を与えることなく、清潔を容易に保つことができ、長期間にわたって繰り返し使用が可能な医療用固定具を提供することを目的とする。【解決手段】医療用枕１は、ウレタンフォームからなる基材２と、下記（１）〜（１）に記載のコーティング層３とを備える。（１）ポリエステルポリオールを含む主剤とイソシアネートプレポリマーを含む硬化剤とを反応させて得られる溶剤系ウレタン塗料により形成されたもの。（２）ポリジメチルシロキサン系共重合体と、ポリカプロラクトンと、ポリシロキサンとを含む塗料組成物により形成されたもの。（３）水性ウレタン塗料により形成されたもの。このような構成によれば、被験者に苦痛を与えることなく、清潔を容易に保つことができ、長期間にわたって繰り返し使用が可能な医療用固定具を提供できる。【選択図】図１
2014074123.tif 000002
【特許請求の範囲】
【請求項１】
ウレタンフォームからなる基材と、
ポリエステルポリオールを含む主剤とイソシアネートプレポリマーを含む硬化剤とを反応させて得られる溶剤系ウレタン塗料により形成されたものであって、前記基材の表面を被覆するコーティング層とを備える医療用固定具。
【請求項２】
ウレタンフォームからなる基材と、
ポリジメチルシロキサン系共重合体と、ポリカプロラクトンと、ポリシロキサンとを含む塗料組成物により形成されたものであって、前記基材の表面を被覆するコーティング層とを備える医療用固定具。
【請求項３】
ウレタンフォームからなる基材と、
水性ウレタン塗料により形成されたものであって、前記基材の表面を被覆するコーティング層とを備える医療用固定具。
【請求項４】
前記ウレタンフォームが、ポリオール成分（Ａ）と、ポリイソシアネート成分（Ｂ）とを、触媒（Ｃ）、発泡剤（Ｄ）、および整泡剤（Ｅ）の存在下に反応させてなる、下記のＸ線吸収率測定法により測定したＸ線吸収率が１０％以下であり、且つ反発弾性が２０％以下である軟質ポリウレタンフォームである、請求項１〜３のいずれか１項に記載の医療用固定具。
Ｘ線吸収率測定法：該軟質ポリウレタンフォームを厚さ７ｃｍに調整して測定試料とし、  Ｘ線照射装置を用いて管電圧１２０ＫＶでＸ線を試料に向けて照射し、試料を透過したＸ線透過線量を線量計で測定し、下記式にてＸ線吸収率を算出する。線量は３回ずつ線量を測定し、その平均値を線量とする。
Ｘ線吸収率＝[（試料なしの線量−試料ありの線量）／試料なしの線量]×１００
【請求項５】
前記軟質ポリウレタンフォームが、（Ａ）が下記ポリオール（ａ１）、（ａ２）および（ａ３）を含有し、（Ｂ）がＭＤＩ系ウレタンプレポリマーを含有するものである、請求項４に記載の医療用固定具；
ポリオール（ａ１）：平均官能基数が２で、水酸基価が６８〜１８２ｍｇＫＯＨ／ｇで、末端オキシエチレン単位の含量が５〜２０質量％であるポリオキシプロピレン（ポリオキシエチレン）ポリオール；
ポリオール（ａ２）：平均官能基数が２で、水酸基価が２０〜４０ｍｇＫＯＨ／ｇで、末端オキシエチレン単位の含量が１０〜３０質量％であるポリオキシプロピレンポリオキシエチレンポリオール；
ポリオール（ａ３）：平均官能基数が３〜８で、水酸基価が２００〜１８１０ｍｇＫＯＨ／ｇの低分子ポリオール。
【発明の詳細な説明】
【技術分野】
【０００１】
本発明は、医療用固定具に関する。
【背景技術】
【０００２】
病院等において、医療用画像診断装置により撮像を行う際には、被験者の体を決められた撮像方向に固定し、撮像の間静止させておくための固定具が使用されることがある。
【０００３】
このとき、被験者に苦痛を与えることなく体を固定するために、ウレタンフォーム等の発泡素材により形成された軟質の固定具が好適に使用される。
【先行技術文献】
【特許文献】
【０００４】
【特許文献１】特開昭６２−２１３７３５号公報
【発明の概要】
【発明が解決しようとする課題】
【０００５】
ところで、このような固定具は、医療現場で使用されるものであるから、清潔を保つことが要請される。
【０００６】
特に救急医療の現場などでは、被験者の体に血液や汚れ等が付着したままの状態で撮像を行うことがある。ここで、発泡素材を使用した固定具は、表面に付着した汚れ等が容易に内部までしみ込み、取れにくくなってしまうため、汚れが付着すると廃棄せざるを得ない、という問題があった。
【０００７】
このような問題を解決するために、固定具の表面を撥水性のコーティング材でコーティングすることが考えられる。
【０００８】
しかし、ウレタンフォーム等の発泡素材は、表面に付着させたコーティング剤が内部にしみ込んでしまい塗膜を作りにくいこと、コーティング剤との付着性が悪いこと、等の問題があり、薄く柔軟性のあるコーティングを施すことが困難な材料であることが、当業者の常識であった。
【０００９】
例えば、特許文献１には、多気泡質の硬質スポンジ、発泡スチロール等で形成された固定具に、ビニールコーティングを施して表面仕上げをすることが提案されている。しかし、このようなビニールコーティングでは、表面のコーティング層が分厚く、硬い物となるため、固定具の柔らかさが失われてしまい、被験者の苦痛が大きくなる。
【００１０】
本発明は上記のような事情に基づいて完成されたものであって、被験者に苦痛を与えることなく、清潔を容易に保つことができ、長期間にわたって繰り返し使用が可能な医療用固定具を提供することを目的とする。
【課題を解決するための手段】
【００１１】
本発明の医療用固定具は、ウレタンフォームからなる基材と、ポリエステルポリオールを含む主剤とイソシアネートプレポリマーを含む硬化剤とを反応させて得られる溶剤系ウレタン塗料により形成されたものであって、前記基材の表面を被覆するコーティング層とを備えるものである。
【００１２】
また、本発明の他の医療用固定具は、ウレタンフォームからなる基材と、ポリジメチルシロキサン系共重合体と、ポリカプロラクトンと、ポリシロキサンとを含む塗料組成物により形成されたものであって、前記基材の表面を被覆するコーティング層とを備えるものである。
【００１３】
また、本発明の他の医療用固定具は、ウレタンフォームからなる基材と、水性ウレタン塗料により形成されたものであって、前記基材の表面を被覆するコーティング層とを備えるものである。
【００１４】
上記のような構成によれば、基材であるウレタンフォームに対する付着性がよく、薄くて柔軟性があり、ウレタンフォームの変形によく追随するコーティング層を備える医療用固定具を提供できる。このため、基材とコーティング層との双方が、被験者の体に程よい柔軟性と弾力性でフィットし、被験者に苦痛を与えない。また、繰り返し使用しても、コーティング層が破れたり、基材から剥がれたりしにくいため、医療用固定具を長期間使用できる。さらに、基材の表面にコーティング層により撥水性を付与することができ、表面を布等にて拭くだけで汚れを除去することができるから、医療用固定具を清潔に保ちつつ、繰り返し使用することができる。
【００１５】
前記ウレタンフォームは、ポリオール成分（Ａ）と、ポリイソシアネート成分（Ｂ）とを、触媒（Ｃ）、発泡剤（Ｄ）、および整泡剤（Ｅ）の存在下に反応させてなる、Ｘ線吸収率が１０％以下であり、且つ反発弾性が２０％以下である軟質ポリウレタンフォームであることが好ましい。なお、Ｘ線吸収率の値は、下記のＸ線吸収率測定法により測定された値である。
Ｘ線吸収率測定法：該軟質ポリウレタンフォームを厚さ７ｃｍに調整して測定試料とし、Ｘ線照射装置を用いて管電圧１２０ＫＶでＸ線を試料に向けて照射し、試料を透過したＸ線透過線量を線量計で測定し、下記式にてＸ線吸収率を算出する。線量は３回ずつ線量を測定し、その平均値を線量とする。
Ｘ線吸収率＝[（試料なしの線量−試料ありの線量）／試料なしの線量]×１００
【００１６】
さらに、前記軟質ポリウレタンフォームは、（Ａ）が下記ポリオール（ａ１）、（ａ２）および（ａ３）を含有し、（Ｂ）がＭＤＩ系ウレタンプレポリマーを含有するものであることが好ましい。
ポリオール（ａ１）：平均官能基数が２で、水酸基価が６８〜１８２ｍｇＫＯＨ／ｇで、末端オキシエチレン単位の含量が５〜２０質量％であるポリオキシプロピレン（ポリオキシエチレン）ポリオール；
ポリオール（ａ２）：平均官能基数が２で、水酸基価が２０〜４０ｍｇＫＯＨ／ｇで、末端オキシエチレン単位の含量が１０〜３０質量％であるポリオキシプロピレンポリオキシエチレンポリオール；
ポリオール（ａ３）：平均官能基数が３〜８で、水酸基価が２００〜１８１０ｍｇＫＯＨ／ｇの低分子ポリオール。
【発明の効果】
【００１７】
本発明によれば、被験者に苦痛を与えることが少なく、清潔を容易に保つことができ、繰り返し使用が可能な医療用固定具を提供することができる。
【図面の簡単な説明】
【００１８】
【図１】実施形態の医療用枕の斜視図
【図２】実施形態の医療用枕の断面図
【発明を実施するための形態】
【００１９】
本発明の実施形態を図１および図２を参照しつつ説明する。本実施形態の医療用枕１（医療用固定具に該当）は、Ｘ線診断装置、ＣＴ装置、ＭＲＩ装置等の医療用画像診断装置により撮像を行う際に、被験者の体を決められた撮像方向に固定し、撮像の間静止させておくためのものである。この医療用枕１は、ウレタンフォームにより形成された基材２と、この基材２の表面に形成されたコーティング層３とを備えている。
【００２０】
［基材］
基材２は、人の頭より一回り大きなブロック状に形成されている。この基材２の上面には、被験者の後頭部が嵌まり込む凹部４が形成されている。この凹部４は、人の後頭部にフィットするように、上面からみて楕円形状に形成されている。また、基材２において、凹部４の楕円における長軸方向の一方の端部には、被験者の首を支持できるよう、凹部４の端縁から離れるほど下方に傾斜する傾斜面５が設けられている。
【００２１】
この基材２は、ウレタンフォーム（発泡ポリウレタン）により形成されている。使用するウレタンフォームの種類としては、特に制限はないが、被験者に苦痛を与えないよう、軟質ウレタンフォームを使用することが好ましい。また、医療用画像診断装置により撮像される画像に、医療用枕１の影が写り込むことによる診断への影響を最小限とするために、Ｘ線の透過率が高い（吸収率が低い）ものを使用することが好ましい。
【００２２】
このようなウレタンフォームとして、特に、ポリオール成分（Ａ）と、ポリイソシアネート成分（Ｂ）とを、触媒（Ｃ）、発泡剤（Ｄ）、および整泡剤（Ｅ）の存在下に反応させてなるものであって、Ｘ線吸収率が１０％以下であり、且つ反発弾性が２０％以下である軟質ポリウレタンフォームが好ましい。
【００２３】
さらに、（Ａ）が下記ポリオール（ａ１）、（ａ２）および（ａ３）を含有し、（Ｂ）がＭＤＩ系ウレタンプレポリマーを含有するものであることが好ましい；
ポリオール（ａ１）：平均官能基数が２で、水酸基価が６８〜１８２ｍｇＫＯＨ／ｇで、末端オキシエチレン単位の含量が５〜２０質量％であるポリオキシプロピレン（ポリオキシエチレン）ポリオール；
ポリオール（ａ２）：平均官能基数が２で、水酸基価が２０〜４０ｍｇＫＯＨ／ｇで、末端オキシエチレン単位の含量が１０〜３０質量％であるポリオキシプロピレンポリオキシエチレンポリオール；
ポリオール（ａ３）：平均官能基数が３〜８で、水酸基価が２００〜１８１０ｍｇＫＯＨ／ｇの低分子ポリオール。
ここで平均官能基数が２であるとは約２を指し、平均官能基数を測定したときに１．９〜２．１の範囲内のものも含むものとする。
【００２４】
（ａ１）および（ａ２）としては、たとえば、２個の活性水素を含有する化合物（２価アルコール、２価フェノール、アミン類、２価カルボン酸など）にアルキレンオキサイド（以下、ＡＯと略記する）を付加した構造の化合物が挙げられ、２種以上を併用してもよい。これらのうちで好ましいものは、２価アルコールにＡＯが付加された構造の化合物である。
【００２５】
２価アルコールとしては、炭素数２〜２０の２価アルコール（脂肪族ジオール、たとえば、エチレングリコール、ジエチレングリコール、プロピレングリコール、１，３−および１，４−ブタンジオール、１，６−ヘキサンジオール、ネオペンチルグリコールなどのアルキレングリコール；および脂環式ジオール、たとえば、シクロヘキサンジオール、シクロヘキサンジメタノールなどのシクロアルキレングリコール）などが挙げられる。
【００２６】
２価フェノールとしては、ハイドロキノン；ビスフェノールＡ、ビスフェノールＦ、およびビスフェノールスルホンなどのビスフェノール類などが挙げられる。
【００２７】
アミン類としては、炭素数１〜２０のアルキルアミン（たとえば、ｎ−ブチルアミンおよびオクチルアミン）、炭素数６〜２０の芳香族モノアミン（たとえば、アニリン、ナフチルアミン）などが挙げられる。
【００２８】
ポリカルボン酸としては、炭素数４〜１８の脂肪族ポリカルボン酸（コハク酸、アジピン酸、セバシン酸、グルタル酸、アゼライン酸など）、炭素数８〜１８の芳香族ポリカルボン酸（テレフタル酸、イソフタル酸など）、およびこれらの２種以上の混合物などが挙げられる。
【００２９】
これらの活性水素化合物は２種以上を併用してもよい。
【００３０】
上記活性水素含有化合物に付加させるＡＯは、（ａ１）の場合、プロピレンオキシド（以下ＰＯと略記する）、および必要によりエチレンオキシド（以下ＥＯと略記する）であり、（ａ２）の場合、ＰＯおよびＥＯである。ＡＯとしては、（ａ１）、（ａ２）共、これらのみからなることが好ましいが、ＡＯ中１０質量％（以下、物性に関する記載を除き、％は質量％を意味する。）以下（とくに５％以下）の範囲で他のＡＯが併用された付加物であってもよい。他のＡＯとしては、炭素数４〜８のものが好ましく、１，２−、１，３−、１，４−、または２，３−ブチレンオキシド、およびスチレンオキシドなどが挙げられ、２種以上用いてもよい。（ａ２）および（ａ１）でＰＯとＥＯを併用する場合の付加方法としては、ブロック付加でもランダム付加でもこれらの併用付加であってもよいが、ブロック付加が好ましい。
【００３１】
ＡＯ付加時に用いる触媒としては、通常用いられるアルカリ触媒（ＫＯＨ、ＣｓＯＨなど）の他、特開２０００−３４４８８１号公報に記載の触媒〔トリス（ペンタフルオロフェニル）ボランなど〕、特開平１１−１２０３００号公報に記載の触媒（過塩素酸マグネシウムなど）を用いてもよい。
【００３２】
ポリオール（ａ１）の平均官能基数は２である。水酸基価は６８〜１８２（ｍｇＫＯＨ／ｇ、以下の水酸基価も同じ）である。水酸基価の下限は、好ましくは８０であり、上限は、好ましくは１６０である。末端オキシエチレン単位（以下オキシエチレン単位をＥＯ単位と略記する）の含量は５〜２０％である。下限は、好ましくは８％であり、上限は、好ましくは１５％である。
【００３３】
水酸基価が６８未満ではフォームの反発弾性が大きくなり、１８２を超えるとフォームが硬くなり過ぎる。末端ＥＯ単位の含量が５％未満であるとフォームの硬化時間が長くなりすぎ、２０％を超えるとフォームの独立気泡率が高くなり、Ｘ線吸収率が１０％を超える。
【００３４】
また、内部ＥＯ単位の含量は、好ましくは５％以下、さらに好ましくは０である。好ましいＥＯ単位の合計含量は、上記の末端ＥＯ単位の含量と同様である。なお、ここで（ａ１）と後述の（ａ２）および（ａ３）の平均官能基数は、原料の平均官能基数から計算される理論値を、官能基数であると見なしたものである。
【００３５】
ポリオール（ａ２）の平均官能基数は２である。水酸基価は２０〜４０である。水酸基価の下限は、好ましくは２２であり、上限は、好ましくは３５である。末端ＥＯ単位の含量は１０〜３０％である。下限は、好ましくは１５％であり、上限は、好ましくは２５％である。
【００３６】
水酸基価が２０未満ではフォームの反発弾性が大きくなり、４０を超えるとフォームが硬くなり過ぎる。末端ＥＯ単位の含量が１０％未満であるとフォームの硬化時間が長くなりすぎ、３０％を超えるフォームの独立気泡率が高くなり、Ｘ線吸収率が１０％を超える。
【００３７】
また、内部ＥＯ単位の含量は、好ましくは１０％以下であり、下限は、さらに好ましくは１％であり、上限は、さらに好ましくは８％である。ＥＯ単位の合計含量は、好ましくは１０〜４０％である。下限は、さらに好ましくは１５％であり、上限は、さらに好ましくは３５％である。
【００３８】
ポリオール（ａ３）は、平均官能基数が３〜８で、水酸基価が２００〜１８１０ｍｇＫＯＨ／ｇの低分子ポリオールである。このようなポリオールとしては、ポリエーテルポリオール、ポリエステルポリオールもしくは多価アルコール（ポリエーテルポリオール以外）、アルカノールアミン並びにこれらの混合物などが挙げられる。（ａ３）の平均官能基数は、好ましくは３〜５である。水酸基価は、好ましくは５００〜１３００であり、下限はさらに好ましくは８００である。平均官能基数が３未満であると、フォームが崩壊し易くなり、８を超えるとフォームの引裂き強度が低下する。
【００３９】
上記のポリエーテルポリオールとしては、たとえば、３〜８価の多価アルコール、３〜８価の多価フェノール、またはアミン類などのＡＯ付加物が挙げられる。
【００４０】
３〜８価の多価アルコールとしては、たとえば、炭素数３〜２０の３価アルコール（脂肪族トリオール、たとえば、グリセリン、トリメチロールプロパン、トリメチロールエタン、ヘキサントリオールなど）；炭素数５〜２０の４〜８価またはそれ以上の多価アルコール（脂肪族ポリオール、たとえば、ペンタエリスリトール、ソルビトール、マンニトール、ソルビタン、ジグリセリン、ジペンタエリスリトールなどのアルカンポリオール、およびそれらもしくはアルカントリオールの分子内もしくは分子間脱水物；ならびにショ糖、グルコース、マンノース、フルクトース、メチルグルコシドなどの糖類およびその誘導体）が挙げられる。
【００４１】
３〜８価フェノールとしては、ピロガロール、フロログルシンなどの多価フェノール；フェノールとホルムアルデヒドの縮合物（ノボラック）などが挙げられる。
【００４２】
アミン類としては、アンモニア；炭素数２〜２０のアルカノールアミン（たとえば、モノエタノールアミン、ジエタノールアミン、イソプロパノールアミン、アミノエチルエタノールアミンなど）、炭素数２〜６のアルキレンジアミン（たとえば、エチレンジアミン、プロピレンジアミンおよびヘキサメチレンジアミンなど）、ポリアルキレンポリアミン（アルキレン基の炭素数が２〜６のジアルキレントリアミン〜ヘキサアルキレンヘプタミン、たとえば、ジエチレントリアミンおよびトリエチレンテトラミンなど）などの脂肪族アミン；炭素数６〜２０の芳香族モノもしくはポリアミン（たとえば、フェニレンジアミン、トリレンジアミン、キシリレンジアミン、ジエチルトルエンジアミン、メチレンジアニリンおよびジフェニルエーテルジアミンなど）；炭素数４〜２０の脂環式アミン（たとえば、イソホロンジアミン、シクロヘキシレンジアミンおよびジシクロヘキシルメタンジアミンなど）；炭素数４〜２０の複素環式アミン（たとえば、アミノエチルピペラジンなど）などが挙げられる。
【００４３】
ポリエステルポリオールとしては、前記の多価アルコール（とくに、エチレングリコール、プロピレングリコールなどの２価アルコールまたは前記ポリエーテルポリオールとグリセリン、トリメチロールプロパン等の３価又はそれ以上の多価アルコールとの混合物）と、前記ポリカルボン酸もしくはその無水物、低級アルキル（アルキル基の炭素数：１〜４）エステルなどのエステル形成性誘導体（たとえば、アジピン酸、セバシン酸、無水マレイン酸、無水フタル酸、テレフタル酸ジメチルなど）が反応したポリエステルポリオールなどが挙げられる。
【００４４】
多価アルコール（ポリエーテルポリオール以外）、アルカノールアミンとしては上記のものが挙げられる。
【００４５】
（Ａ）中の（ａ１）、（ａ２）および（ａ３）の合計質量に基づく（ａ１）、（ａ２）の量は、それぞれ２０〜７０質量％であり、（ａ３）の量が３〜１０質量％であるのが好ましい。（ａ１）の量は、さらに好ましくは３０〜７０質量％である。下限は、特に好ましくは４０質量％であり、上限は特に好ましくは６０質量％である。
（ａ２）の量は、さらに好ましくは３０〜６０質量％である。下限は、特に好ましくは４０質量％であり、上限は、特に好ましくは５０質量％である。
（ａ３）の量は、さらに好ましくは３〜７質量％である。
【００４６】
（ａ１）が７０質量％以下〔（ａ２）が２０質量％以上〕では、フォームの反発弾性が小さくなり、２０質量％以上〔（ａ２）が７０質量％以下〕では、フォームの硬さが適度となる。（ａ３）が７質量％以下では、フォームの反発弾性が小さくなり、３質量％以上では、フォームの硬さが適度となる。
【００４７】
また、上記のポリオール（ａ１）、（ａ２）、（ａ３）に加えて、その他のポリオールを物性を損なわない範囲で加えてもよい。
【００４８】
その他のポリオールとしては、たとえば、以下の（ｉ）、（ｉｉ）、（ｉｉｉ）に記載のものが挙げられる。
【００４９】
（ｉ）ポリブタジエンポリオールなどのポリジエンポリオールおよびそれらの水添物；アクリル系ポリオール、特開昭５８−５７４１３号公報及び特開昭５８−５７４１４号公報などに記載された水酸基含有ビニル重合体；ヒマシ油脂等の天然油脂系ポリオール；ヒマシ油変性物（例えば多価アルコールエステル交換生成物、水添物）などの天然油脂系ポリオールの変性物；国際公開ＷＯ９８／４４０１６号公報に記載の末端ラジカル重合性官能基含有活性水素化合物（モノオールも含まれる。）；ポリエーテルポリオールをメチレンジハライド等のアルキレンジハライドなどでジャンプした変性ポリオール；ポリエーテルポリオールのＯＨ末端ウレタンプレポリマーなど；
【００５０】
（ｉｉ）前記カルボン酸無水物およびＡＯとの縮合反応物；そのＡＯ（ＥＯ、ＰＯなど）付加物；ポリラクトンポリオール、たとえば前記多価アルコールを開始剤としてラクトン（ε−カプロラクトンなど）を開環重合させることにより得られるもの；ポリカーボネートポリオール、たとえば前記多価アルコールとアルキレンカーボネートとの反応物など；
【００５１】
（ｉｉｉ）前記のポリエーテルポリオール〔（ａ１）、（ａ２）および（ａ３）などのポリオール中で、アクリロニトリル、スチレンなどのビニルモノマーを、ラジカル重合開始剤の存在下に重合させ、安定分散させた重合体ポリオールなど。
【００５２】
ポリイソシアネート成分（Ｂ）は、２，４'−または４，４'−ジフェニルメタンジイソシアネート（ＭＤＩ）、カーボジイミド変性ＭＤＩ、およびポリメチレンポリフェニレンポリイソシアネート（粗製ＭＤＩ）などから選ばれる１種以上のＭＤＩ系ポリイソシアネートと、ポリオールとを反応させて得られる、末端ＮＣＯ基を有するＭＤＩ系ウレタンプレポリマーを含有する。ＭＤＩ系ポリイソシアネートとしては、ＭＤＩ、粗製ＭＤＩが好ましい。ＭＤＩ系ウレタンプレポリマーを用いると反発弾性が小さくなる。ここで、ＭＤＩ系ウレタンプレポリマーは、未反応のＭＤＩ系ポリイソシアネートを含む意味で用いる。したがって、ＭＤＩ系ウレタンプレポリマーには、ウレタンプレポリマー生成後にＭＤＩ系ポリイソシアネートを加えてＮＣＯ含量を調整したものも含まれ、これを用いてポリオールと反応させれば全フォーム密度、反発弾性、成形性などを制御できる。
【００５３】
また、（Ｂ）中に、ＭＤＩ系ポリイソシアネート以外の他の有機ポリイソシアネートを含有してもよい。他の有機ポリイソシアネートとしては、従来からポリウレタンフォームに使用されているものが使用でき、芳香族ポリイソシアネート、脂肪族ポリイソシアネート、脂環式ポリイソシアネート、芳香脂肪族ポリイソシアネート、これらの変性物（たとえば、ウレタン基、カーボジイミド基、アロファネート基、ウレア基、ビューレット基、イソシヌアレート基、またはオキサゾリドン基含有変性物など）、およびこれらの２種以上の混合物が挙げられる。
【００５４】
上記ＭＤＩ系ウレタンプレポリマーに用いられるポリオールとしては、前記のポリエーテルポリオール〔（ａ１）と（ａ２）を含む〕、多価アルコールなどが挙げられる。これらの中では、平均官能基数が１．５〜６で、水酸基価が２０〜２００で、末端ＥＯ単位の含量が０〜５０％である、ポリオキシプロピレン（ポリオキシエチレン）ポリオールが好ましい。さらに好ましくはポリオール（ａ１）であり、（Ａ）として用いる（ａ１）と同じ組成のものを用いるのがとくに好ましい。平均官能基数が１．５以上ではフォームの成形性が良好であり、６以下では生成するＭＤＩ系ウレタンプレポリマーの粘度が適度に低くなる。水酸基価が２０以上ではフォームの反発弾性が低くなり、２００以下ではフォームの硬さが適度となる。末端ＥＯ単位の含量が５０％以下であると、反応させるポリイソシアネートとの相溶性が良好となる。
【００５５】
ＭＤＩ系ウレタンプレポリマーは従来のウレタンプレポリマーの製法が適用できる。
【００５６】
ＭＤＩ系ウレタンプレポリマー中のウレタン変性されたイソシアネートの含量は、好ましくは２０〜６０％である。下限は、さらに好ましくは３０％、とくに好ましくは３５％であり、上限は、さらに好ましくは５０％、特に好ましくは４５％である。ウレタン変性されたイソシアネートの含量が２０％以上であると、フォームが適度に硬くなり、６０％以下であると、（Ｂ）の粘度が適度に低くなる。
【００５７】
また、ＭＤＩ系ウレタンプレポリマーのＮＣＯ含量は、１５〜３０％が好ましい。下限は、さらに好ましくは１８％であり、上限は、さらに好ましくは２６％である。プレポリマーのＮＣＯ含量が１５％以上ではフォームが適度に硬くなり、３０％以下では成形性が良好となる。
【００５８】
（Ｂ）中のＭＤＩ系ウレタンプレポリマーの含量は、好ましくは２０質量％以上、さらに好ましくは３０質量％以上、とくに好ましくは５０質量％以上である。プレポリマーの含量が２０質量％以上ではフォームが適度に硬くなる。
【００５９】
触媒（Ｃ）としては、ウレタン化反応を促進する通常の触媒はすべて使用でき、たとえば、トリエチレンジアミン、ビス（Ｎ，Ｎ−ジメチルアミノ−２−エチル）エーテル、Ｎ，Ｎ，Ｎ'，Ｎ'−テトラメチルヘキサメチレンジアミンなどの３級アミンおよびそのカルボン酸塩；酢酸カリウム、オクチル酸カリウム、スタナスオクトエート、ジブチルチンジラウレートなどのカルボン酸金属塩などの有機金属化合物が挙げられる。これらの中で、好ましいものは、３級アミンであり、さらに好ましいのはトリエチレンジアミン、ビス（Ｎ，Ｎ−ジメチルアミノ−２−エチル）エーテル、およびこれらの併用である。
【００６０】
触媒の使用量は、ポリオール成分（Ａ）１００質量部（以下、部は、特に記載のない限り質量部を意味する）に対して、好ましくは０．０１〜６部、さらに好ましくは０．２〜４部である。
【００６１】
発泡剤（Ｄ）としては、水またはフロンを用いて行うことができる。水が環境上好ましい。（Ｄ）に水のみを単独で用いる場合、水の使用量は（Ａ）１００部当たり、好ましくは０．１〜３０部、さらに好ましくは１〜６部である。他の発泡剤と併用する場合の水の使用量は、好ましくは０．１〜１０部、さらに好ましくは１〜５部である。その他必要により水素原子含有ハロゲン化炭化水素、低沸点炭化水素、液化炭酸ガス等が用いられる。
【００６２】
水素原子含有ハロゲン化炭化水素系発泡剤の具体例としては、ＨＣＦＣ（ハイドロクロロフルオロカーボン）タイプのもの（たとえばＨＣＦＣ−１２３、ＨＣＦＣ−１４１ｂ、ＨＣＦＣ−２２およびＨＣＦＣ−１４２ｂ）；ＨＦＣ（ハイドロフルオロカーボン）タイプのもの（たとえばＨＦＣ−１３４ａ、ＨＦＣ−１５２ａ、ＨＦＣ−３５６ｍｆｆ、ＨＦＣ−２３６ｅａ、ＨＦＣ−２４５ｃａ、ＨＦＣ−２４５ｆａおよびＨＦＣ−３６５ｍｆｃ）などが挙げられる。これらのうち好ましいものは、ＨＣＦＣ−１４１ｂ、ＨＦＣ−１３４ａ、ＨＦＣ−３５６ｍｆｆ、ＨＦＣ−２３６ｅａ、ＨＦＣ−２４５ｃａ、ＨＦＣ−２４５ｆａ、ＨＦＣ−３６５ｍｆｃおよびこれらの２種以上の混合物である。
【００６３】
水素原子含有ハロゲン化炭化水素を用いる場合の使用量は、（Ａ）１００部あたり、好ましくは５０部以下、さらに好ましくは５〜４５部である。
【００６４】
低沸点炭化水素は、通常沸点が−５〜７０℃の炭化水素であり、その具体例としては、ブタン、ペンタン、シクロペンタンおよびこれらの混合物が挙げられる。低沸点炭化水素を用いる場合の使用量は、（Ａ）１００部あたり、好ましくは４０部以下、さらに好ましくは５〜３０部である。また、液化炭酸ガスを用いる場合の使用量は、（Ａ）１００部あたり、好ましくは３０部以下、さらに好ましくは２５部以下である。
【００６５】
整泡剤（Ｅ）としては、通常のポリウレタンフォームの製造に用いられるものはすべて使用でき、例として、ジメチルシロキサン系整泡剤［たとえば、トーレダウコーニングシリコーン社製の「ＳＲＸ−２５３」など］、ポリエーテル変性ジメチルシロキサン系整泡剤［たとえば、日本ユニカー社製の「Ｌ−５３０９」、「ＳＺ−１３２７」、トーレダウコーニングシリコーン社製の「ＳＦ−２９７２」、「ＳＲＸ−２７４Ｃ」など］などのシリコーン整泡剤が挙げられる。
【００６６】
整泡剤の使用総量は、ポリオール成分１００部に対して、好ましくは０．１〜５部、さらに好ましくは０．５〜３部である。
【００６７】
また着色剤（染料、顔料）、難燃剤（リン酸エステル類、ハロゲン化リン酸エステル類など）、老化防止剤（トリアゾール系、ベンゾフェノン系など）、抗酸化剤（ヒンダードフェノール系、ヒンダードアミン系など）などの公知の他の添加剤の存在下で反応させてもよい。ポリオール成分（Ａ）１００部に対するこれらの補助成分の使用量に関しては、着色剤は、好ましくは１部以下である。難燃剤は、好ましくは５部以下、さらに好ましくは２部以下である。老化防止剤は、好ましくは１部以下、さらに好ましくは０．５部以下である。抗酸化剤は、好ましくは１部以下、さらに好ましくは０．０１〜０．５部である。
【００６８】
上記の軟質ポリウレタンフォームを製造するにおいて、イソシアネート指数［（ＮＣＯ基／活性水素原子含有基）の当量比×１００］は、好ましくは５０〜１２０、さらに好ましくは６０〜１００、特に好ましくは６５〜８０である。イソシアネート指数が５０〜１２０であるとフォームのキュアー時間が短縮できる。
【００６９】
軟質ポリウレタンフォームの具体的な製造方法の一例を示せば、下記の通りである。まず、ポリオール成分（Ａ）、触媒（Ｃ）、発泡剤（Ｄ）、整泡剤（Ｅ）、および必要により他の添加剤を所定量混合する。次いでポリウレタン発泡機または攪拌機を使用して、この混合物とポリイソシアネート成分（Ｂ）とを、それぞれの液温が１５〜３５℃で急速混合する。得られた混合液（発泡原液）を密閉型もしくは開放型のモールド（金属製または樹脂製、５０〜７５℃）に注入し、ウレタン化反応を行わせ、所定時間（例えば３〜２０分）硬化後、脱型して、軟質ポリウレタンフォームを得ることができる。
【００７０】
上記の軟質ポリウレタンフォームの反発弾性（Ａ法、２５℃）は、好ましくは２０％以下である。反発弾性の下限は、好ましくは１％であり、上限は、好ましくは１８％である。反発弾性が２０％を超えると、医療用器具特に固定具として用いた場合に、頭部および身体に苦痛が生じ長時間その状態でいると疲れてくる。反発弾性はＪＩＳ Ｋ６４００（１９９７年版）に準じて測定することができる。
【００７１】
２５％ＩＬＤ（ｋｇｆ／３１４ｃｍ２ ）（２５℃）は、好ましくは１．５〜１０であり、さらに好ましくは、下限は２、上限は８である。
【００７２】
また、反発弾性（％）の温度依存性（２５℃の反発弾性と−２０℃の反発弾性の差）は、好ましくは９以下、さらに好ましくは８以下である。２５％ＩＬＤ（ｋｇｆ／３１４ｃｍ２ ）の温度依存性（２５℃の２５％ＩＬＤと−２０℃の２５％ＩＬＤの差）は、好ましくは４０以下、さらに好ましくは２５以下である。
【００７３】
上記の軟質ポリウレタンフォームのＸ線吸収率は、好ましくは１０％以下であり、さらに好ましくは８％以下である。Ｘ線吸収率が１０％を超えると、医療用画像診断装置により撮像される画像に、医療用枕１の影が写り込むことによる診断への影響が大きくなる。８％以下であると診断への影響を最小限度とすることができる。Ｘ線吸収性はウレタンフォームの発泡条件を制御してフォーム密度、連続気泡性が適切なものに調整できる。
【００７４】
Ｘ線吸収率は以下のようにして測定できる。
本発明の軟質ポリウレタンフォームを厚さ７ｃｍに調整して測定試料とし、Ｘ線照射装置（たとえば、島津製作所製 ＳＯＮＩＡＬＶＩＳＩＯＮ  ｓａｆｉｒｅ１７）を用いて管電圧１２０ＫＶでＸ線を試料に向けて照射し、試料を透過したＸ線透過線量を線量計（たとえば、東洋メディック社製  Ｒａｄｃａｌ ９０１５型放射線モニタ）で測定する。線量は３回ずつ線量を測定し、その平均値を線量とする。ここでＸ線は試料の厚さ方向に通過する。
Ｘ線吸収率＝[（試料なしの線量−試料ありの線量）／試料なしの線量]×１００
測定条件を以下のように設定するのが好ましい。
Ｘ線管焦点−線量計の距離：１５０ｃｍ
照射野：（線量計の位置で）１０×１０ｃｍ
Ｘ線管側射出口に試料を置き、線量計への散乱線の影響が少なくなるようにする。
電圧は、１２０ＫＶを用い。管電流を２５０ｍＡに固定する。
照射時間（ｍｓ）は、試料がない状態で測定線量が２０ｍＲ強になるようなｍｓ（ｍｉｌｉ  ｓｅｃｏｎｄ）にする。
【００７５】
上記の軟質ポリウレタンフォームの全フォーム密度が６０ｋｇ／ｍ３以下であるのが好ましい。５０ｋｇ／ｍ３以下であるのがさらに好ましい。全フォーム密度が６０ｋｇ／ｍ３以下であるとフォーム中の気体空間が大きくなり、Ｘ線が通過しやすくＸ線吸収性は小さくなり、Ｘ線吸収率が容易に１０％以下となると同時に、さらに軟質ウレタンフォームは、より柔軟になり、反発弾性が容易に２０％以下となる。
【００７６】
上記の軟質ポリウレタンフォームの圧縮永久歪は１０％以下であるのが好ましい。圧縮永久歪が１０％以下のものを用いると、圧縮後元の状態に戻りやすくなり、使用による「へたり」が少なく繰り返し使用しても同様な効果が得られる。圧縮永久歪は架橋点密度を制御することによって得られる。圧縮永久歪はＪＩＳＫ６４００に準じて測定することができる。
【００７７】
上記の軟質ポリウレタンフォームの全フォーム密度が６０ｋｇ／ｍ３以下であり、圧縮永久歪が１０％以下であるのが好ましい。フォーム密度が６０ｋｇ／ｍ３以下であり、圧縮永久歪が１０％以下であると、Ｘ線吸収率が１０％以下、反発弾性が２０％以下のと軟質ポリウレタンフォームをＸ線照射設備用器具に用いても「へたり」が少ないので何回も使用することができる。全フォーム密度および圧縮永久歪を両方小さくすることは技術的に難しいことであるが、上記の軟質ポリウレタンフォームは全フォーム密度が６０ｋｇ／ｍ３以下且つ圧縮永久歪が１０％以下を満たすことができる。
【００７８】
［コーティング層］
基材２の表面には、コーティング層３が形成されている。コーティング層３としては、以下の３種のものを好ましく適用することができる。
（１）ポリエステルポリオールを含む主剤とイソシアネートプレポリマーを含む硬化剤とを反応させて得られる溶剤系ウレタン塗料により形成されたもの。
（２）ポリジメチルシロキサン系共重合体と、ポリカプロラクトンと、ポリシロキサンとを含む塗料組成物により形成されたもの。
（３）水性ウレタン塗料により形成されたもの。
【００７９】
上記（１）の溶剤系ウレタン塗料は、ポリエステルポリオールを含む主剤とイソシアネートプレポリマーを含む硬化剤とを用いて形成されるものである。このような塗料は、ウレタンフォームと同じウレタン系のものであるので、ウレタンフォームに対する付着性が特に良好である。また、主剤と硬化剤との配合を調整することにより、被験者の頭部が載置されることによるウレタンフォームの変形によく追随する、薄くて柔軟性のある被膜を容易に調整することができる。このような主剤および硬化剤としては市販のものを使用することができ、例えば株式会社富士塗料工業製「モールドコートＺ  ＵＮ−７５０  Ａ液」および「ＵＢ  １３００  Ｂ液」を使用できる。
【００８０】
上記（２）の塗料組成物は、ポリジメチルシロキサン系共重合体と、ポリカプロラクトンと、ポリシロキサンとを含むものである。ポリカプロラクトン及び該ポリシロキサンは、各々該ポリジメチルシロキサン系共重合体の骨格に導入されていてもよいし、該塗料組成物中で個別に存在していてもよい。
【００８１】
上記ポリジメチルシロキサン系共重合体としては、ポリジメチルシロキサン部分と、ビニルモノマーの重合体鎖部分とを有する共重合体であることが好ましく、ブロック共重合体であってもよいし、グラフト共重合体であってもよい。
【００８２】
また、前記ビニルモノマーとしては、例えば、メチルアクリレート、エチルアクリレート、ｎ−ブチルアクリレート、イソブチルアクリレート、オクチルアクリレート、シクロヘキシルアクリレート、テトラヒドロフルフリルアクリレート、メチルメタクリレート、エチルメタクリレート、ｎ−ブチルメタクリレート、イソブチルメタクリレート、２−エチルヘキシルメタクリレート、ステアリルメタクリレート、ラウリルメタクリレート、メチルビニルエーテル、エチルビニルエーテル、ｎ−プロピルビニルエーテル、ｎ−ブチルビニルエーテル、イソブチルビニルエーテル、スチレン、α−メチルスチレン、アクリロニトリル、メタクリロニトリル、酢酸ビニル、塩化ビニル、塩化ビニリデン、フッ化ビニル、フッ化ビニリデン、グリシジルアクリレート、グリシジルメタクリレート、アリルグリシジルエーテル、アクリル酸、メタクリル酸、イタコン酸、クロトン酸、マレイン酸、無水マレイン酸、シトラコン酸、アクリルアミド、メタクリルアミド、Ｎ−メチロールアクリルアミド、Ｎ，Ｎ−ジメチルアクリルアミド、Ｎ，Ｎ−ジメチルアミノエチルメタクリレート、Ｎ，Ｎ−ジエチルアミノエチルメタクリレート、ジアセトンアクリルアミド等が挙げられる。２−ヒドロキシエチルアクリレート、２−ヒドロキシエチルメタクリレート、２−ヒドロキシプロピルアクリレート、２−ヒドロキシプロピルメタクリレート、アリルアルコール等のＯＨ基を有するビニルモノマーを用いてもよいし、カージュラＥとアクリル酸、メタクリル酸、イタコン酸、クロトン酸、マレイン酸等との反応物を用いてもよい。
【００８３】
上記ポリカプロラクトンとしては、２官能ポリカプロラクトンジオール類のごとき３官能ポリカプロラクトントリオール類、４官能ポリカプロラクトンポリオール類等を使用することができる。
【００８４】
上記ポリシロキサンとしては、例えば、テトラメトキシシラン、テトラエトキシシラン、メチルトリメトキシシラン、メチルトリエトキシシラン、ジメチルジメトキシシラン、ジメチルジエトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、γ−メタクリロキシプロピルトリメトキシシラン、γ−メタクリロキシプロピルトリエトキシシラン、γ−メタクリロキシプロピルメチルジメトキシシラン、γ−メタクリロキシプロピルメチルジエトキシシラン、γ−アクリロキシプロピルトリメトキシシラン、γ−アクリロキシプロピルメチルジメトキシシラン等の加水分解性シリル基を有するシラン化合物の部分加水分解物や、有機溶媒中に無水ケイ酸の微粒子を安定に分散させたオルガノシリカゾル、または該オルガノシリカゾルにラジカル重合性を有する上記シラン化合物を付加させたもの等を挙げることができる。
【００８５】
なお、上記ポリジメチルシロキサン系共重合体の骨格中にポリカプロラクトン及び／ 又はポリシロキサンを導入する場合には、該ポリジメチルシロキサン系共重合体を重合する際に該ポリカプロラクトン及び／ 又はポリシロキサンを添加して共重合すればよい。
【００８６】
ポリジメチルシロキサン系共重合体（ポリカプロラクトン及び／ 又はポリシロキサンを分子中に結合したものを含む） 中のポリジメチルシロキサンの比率としては、０．５〜３５質量％であることが好ましい。塗膜の表面に潤滑性を与え、摩擦係数を低下させて耐擦過傷性を付与するのは、このポリジメチルシロキサン部分と考えられる。
【００８７】
また、ポリカプロラクトンは、塗料固形分中に２〜６０質量％含まれるのが好ましい。ポリカプロラクトンが含まれることにより、塗膜に高弾性機能が付与され、力が加わるとその力を高弾性変形により吸収する作用を有すると考えられる。
【００８８】
更に、ポリシロキサンは、塗料固形分中に０．５〜２５質量％含まれるのが好ましく、塗膜はこれによって耐汚染性、耐候性、耐熱性を付与され、かつ塗膜の表面硬度が向上すると考えられる。
【００８９】
上記の塗料組成物を硬化させる方法としては、上記ポリジメチルシロキサン系共重合体（ポリカプロラクトン及び／ 又はポリシロキサンが骨格中に導入されたものを含む。）を、ウレタン架橋及び／ 又はメラミン架橋することが可能な架橋剤を用いる方法が好ましく行われる。このような架橋剤としては、メチレンビス−４−シクロヘキシルイソシアネート、トリレンジイソシアネートのトリメチロールプロパンアダクト体、ヘキサメチレンジイソシアネートのトリメチロールプロパンアダクト体、イソホロンジイソシアネートのトリメチロールプロパンアダクト体、トリレンジイソシアネートのイソシアヌレート体、ヘキサメチレンジイソシアネートのイソシアヌレート体、イソホロンジイソシアネートのイソシアヌレート体、ヘキサメチレンジイソシアネートのビウレット体等のポリイソシアネート、あるいは上記ポリイソシアネートのブロック型イソシアネート等のウレタン架橋剤を使用することができる。一方、該ポリジメチルシロキサン系共重合体をメラミン架橋するには、アルコキシメチロールメラミン等のメラミン架橋剤を使用することができる。
【００９０】
上記塗料組成物としては市販品を用いることができ、例えばナトコペイント株式会社製「自己治癒性クリヤー」等の、特殊アクリル樹脂塗料からなる自己修復性塗料等を使用できる。
【００９１】
上記（３）の水性ウレタン塗料としては、市販のものを使用することができ、例えばターナー色彩株式会社製「ターナーラバーペイントＹＮ−４０００」を使用することができる。
【００９２】
上記（１）、（２）、および（３）に記載のコーティング層３は、いずれもウレタンフォームに対する付着性がよく、薄くて柔軟性があり、ウレタンフォームの変形によく追随するコーティング層とすることができる。さらに、基材２の表面に撥水性を付与することができる。
【００９３】
［まとめ］
以上のように本実施形態によれば、医療用枕１は、ウレタンフォームからなる基材２と、下記（１）〜（３）に記載のコーティング層３とを備える。
（１）ポリエステルポリオールを含む主剤とイソシアネートプレポリマーを含む硬化剤とを反応させて得られる溶剤系ウレタン塗料により形成されたもの。
（２）ポリジメチルシロキサン系共重合体と、ポリカプロラクトンと、ポリシロキサンとを含む塗料組成物により形成されたもの。
（３）水性ウレタン塗料により形成されたもの。
【００９４】
上記の（１）〜（３）に記載のコーティング層は、いずれも基材であるウレタンフォームに対する付着性がよく、柔軟性があり、ウレタンフォームの変形によく追随するコーティング層とすることができる。このため、被験者に苦痛を与えない。また、コーティング層３が破れたり、基材２から剥がれたりしにくいため、医療用枕１を長期間使用できる。さらに、薄いコーティング層を形成することができるので、医療用画像診断装置により撮像される画像に、医療用枕の影が写り込むことによる診断への影響を最小限とすることができる。加えて、基材２の表面にコーティング層３により撥水性を付与することができ、表面を布等にて拭くだけで汚れを除去することができるから、医療用枕１を清潔に保ちつつ、繰り返し使用することができる。
【００９５】
＜他の実施形態＞
本発明は上記記述及び図面によって説明した実施形態に限定されるものではなく、例えば次のような実施形態も本発明の技術的範囲に含まれる。
（１）上記実施形態では、被験者の後頭部及び首を支持する凹部４および傾斜面５を医療用枕１に形成していたが、被験者の頭部を固定するための枕の形状は上記実施形態に限らず、任意の形状とすることができる。
（２）上記実施形態では、医療用固定具を医療用枕に適用した例を示したが、本発明の医療用固定具は、被験者の頭部以外の部分、例えば、体幹部、腕、足等を固定するものであってもよい。
【符号の説明】
【００９６】
１…医療用枕（医療用固定具）
２…基材
３…コーティング層
【図１】
2014074123.tif 000003
【図２】
2014074123.tif 000004